(57)【特許請求の範囲】
【請求項１】
顔料、分散剤、非水媒体及びバインダー樹脂を含む顔料分散液であって、バインダー樹脂の含量が、顔料に対して１０〜６０重量％であり、顔料がピロロピロール系顔料のみを含有している顔料であり、非水媒体がプロピレングリコールモノメチルエーテルアセテートを含有している媒体であり、バインダー樹脂が、（メタ）アクリル酸／ベンジル（メタ）アクリレート共重合体であり、顔料を分散剤と非水媒体との混合物に分散せめ、次いでバインダー樹脂を混合せしめて得られたものであることを特徴とする顔料分散液。
【請求項２】
顔料分散液が、２種以上の顔料を含有するものであって、それぞれの顔料を別々に分散剤と非水媒体との混合物に分散せめ、次いでバインダー樹脂を混合せしめた後、それらを混合して得られたものであることを特徴とする請求項１記載の分散液。
【請求項３】
固形分が、顔料、分散剤及び非水媒体の合計重量に対し１０〜８０重量％である請求項１又は２に記載の分散液。
【請求項４】
酸価が、１０ｍｇＫＯＨ／ｇ以上である請求項１〜３いずれかに記載の分散液。
【請求項５】
請求項１〜４いずれかに記載の分散液を用いてなる感光性着色組成物。
【請求項６】
請求項５に記載の感光性着色組成物を用いてなるカラーフィルタ。
【発明の詳細な説明】
【０００１】
【発明の属する技術分野】
本発明は、顔料分散液に関し、詳しくはカラー液晶表示装置や撮像素子などに用いられるカラーフィルター等の製造に用いられる顔料分散液に関するものである。
【０００２】
【従来の技術、発明が解決しようとする課題】
カラー液晶表示装置や撮像素子などにおけるカラーフィルターは通常、ガラス基板、フィルム基板、シリコンウェハーなどの基板上に、赤、緑及び青の三原色画像を形成することにより製造されている。また、これら着色画像間を遮光するためのブラックマトリックスを設けるのが普通である。そして、これら各色の着色画像を形成するには、遮光層がパターン形成された基板上に、各色に相当する顔料を含む感光性着色組成物をスピンコーターなどにより均一に塗布した後、加熱乾燥（プリベーク）して乾燥塗膜とし、その塗膜にパターニング露光し、現像後、熱硬化（ポストベーク）する方法が採用されている。これらの操作をカラーフィルターに必要とされる色毎に繰り返すことにより、各色の画像を得ている。また、ブラックマトリックスの形成にも、黒色顔料を含む感光液を用いることがある。
【０００３】
これらの画像には、高い透明性が必要とされ、そのために、顔料は通常の市販のものよりも粒径の小さいものが要求されている。しかしながら、顔料粒子は微細にすればする程、これを非水媒体に分散させた顔料分散液やこの分散液に光重合開始剤、光重合性モノマー、バインダー樹脂等を加えた感光性着色組成物等の分散安定性（保存安定性）が低下しするという問題、さらにはこのような感光性着色組成物用いた場合は、基板に塗布ムラや異物の発生する結果、カラーフィルターの明度、コントラスト、表面平滑度等が不足してしまうという問題があった。
【０００４】
このような状況に鑑み、本発明者らは、顔料分散液について、鋭意検討を重ねた結果、顔料分散液に、顔料に対して10〜60重量％という特定量のバインダー樹脂を含量せしめれば、顔料分散液のみならずこれを用いた感光性着色組成物も保存安定性が向上することを見出すとともにこの感光性着色組成物用いると、塗布ムラや異物の発生を防止し得、カラーフィルターの明度、コントラスト、表面平滑度等も良好となることを見出し、本発明を完成した。
【０００５】
【課題を解決するための手段】
すなわち本発明は、顔料、分散剤、非水媒体及びバインダー樹脂からなる顔料分散液であって、バインダー樹脂の含量が、顔料に対して10〜60重量％であることを特徴とする実用的に優れた顔料分散液を提供するものである。
また本発明は、上記の顔料分散液を含有してなる実用的に優れた感光性着色組成物を提供するものであり、さらには該着色組成物を用いた実用的に優れたカラーフィルターを提供するものである。
【０００６】
【発明の実施の形態】
以下、本発明について詳細に説明する。
本発明の顔料分散液は、顔料、分散剤、非水媒体及びバインダー樹脂からなるものであるが、顔料は、顔料分散レジストに通常用いられる有機顔料、無機顔料等であることができる。  無機顔料としては、金属酸化物や金属錯塩のような金属化合物が挙げられ、具体的には、鉄、コバルト、ニッケル、アルミニウム、カドミウム、鉛、銅、チタン、マグネシウム、クロム、亜鉛、アンチモンなどの金属の酸化物又は複合金属酸化物が挙げられる。また有機顔料として具体的には、カラーインデックス（Colour Index）（The Society of Dyers and Colourists 出版）で、ピグメント（Pigment） に分類されている化合物が挙げられる。これらの顔料は、それぞれ単独で、又は２種以上組み合わせて用いることができる。
より具体的な顔料としては、以下のようなカラーインデックス（Ｃ.Ｉ.）番号の化合物が挙げられるが、これらに限定されるものではない。
【０００７】
Ｃ.Ｉ.ピグメントイエロー 20, 24, 31, 53, 83, 86, 93, 94, 109, 110, 117, 125, 137, 138, 139, 147, 148, 150, 152, 153, 154, 155, 166, 173, 180 及び185、
Ｃ.Ｉ.ピグメントオレンジ 13, 31, 36, 38, 40, 42, 43, 51, 55, 59, 61,64, 65, 71及び73、
Ｃ.Ｉ.ピグメントレッド 9, 97, 105, 122, 123, 144, 149, 166, 168, 176, 177, 180, 192, 215, 216, 224, 242 ,254, 255, 264, 270及び 272、
Ｃ.Ｉ.ピグメントバイオレット 14, 19, 23, 29, 32, 33, 36, 37 及び38、
Ｃ.Ｉ.ピグメントブルー 15（15:3, 15:4, 15:6 など）, 21, 22, 28, 60 及び64、
Ｃ.Ｉ.ピグメントグリーン 7, 10, 15, 25, 36 及び47、
Ｃ.Ｉ.ピグメントブラウン28、
Ｃ.Ｉ.ピグメントブラック 1 及び 7 など
【０００８】
なかでも、ジケトピロロピロール系顔料、例えばＣ.Ｉ.ピグメントオレンジ 71, 73、Ｃ.Ｉ.ピグメントレッド 254, 255, 264, 270, 272等が好適に使用される。
【０００９】
また分散剤としては、公知のものが広く用いられるが、具体的には、ポリエステル系高分子分散剤，アクリル系高分子分散剤，ポリウレタン系高分子分散剤，顔料誘導体，カチオン系界面活性剤，アニオン系界面活性剤，ノニオン系界面活性剤などがあげられる。特に酸価、アミン価または酸価及びアミン価を有する高分子分散剤が好ましい。これらの分散剤は単独で用いてもよくまた2種類以上組み合わせて用いてもよい。
分散剤は、通常、顔料に対して1〜100重量％程度用いられるが、5〜50重量％程度用いること好ましい。
【００１０】
非水媒体は、レジスト分野で用いられる各種のものであることができる。具体例としては、酢酸メチル、酢酸エチル、酢酸プロピル、酢酸イソプロピル、酢酸ブチル、酢酸イソブチル、プロピオン酸メチル、プロピオン酸エチル、プロピオン酸プロピル、プロピオン酸ブチル、ピルビン酸エチル、３−メトキシプロピオン酸メチル、３−エトキシプロピオン酸エチルのようなエステル類、アセトン、メチルエチルケトン、メチルアミルケトン、ジイソブチルケトン、シクロペンタノン、シクロヘキサノンのようなケトン類、３−メトキシブチルアセテート、プロピレングリコールモノメチルエーテルアセテートのようなグリコールエーテルエステル類、ベンゼン、トルエン、ｏ−、ｍ−又はｐ−キシレンのような芳香族炭化水素類などが挙げられる。これらの非水媒体は、それぞれ単独で、又は２種類以上混合して用いることができる。
非水媒体は、顔料分散液の製造においては、通常、顔料に対して25〜900重量％程度用いられる。65〜400重量％程度用いること好ましい。
【００１１】
バインダー樹脂は、未露光塗膜にアルカリ現像性を付与するとともに顔料の分散媒として作用するものであり、本発明ではかかるバインダー樹脂として、（メタ）アクリル酸を一つのモノマーとする共重合体が用いられる。本明細書でいう（メタ）アクリル酸とは、アクリル酸又はメタクリル酸を意味し、その他、例えば（メタ）アクリレートという場合も同様に、アクリレート又はメタクリレートを意味する。この共重合体は通常、（メタ）アクリル酸とそれに共重合可能な他のモノマーとの共重合によって得られ、（メタ）アクリル酸由来のカルボキシル基を含有することになる。
【００１２】
（メタ）アクリル酸に共重合可能なモノマーは、重合性炭素−炭素不飽和結合を有する化合物である。具体的には、スチレンやα−メチルスチレン、ビニルトルエンのような芳香族ビニル化合物、メチル（メタ）アクリレートやエチル（メタ）アクリレート、ブチル（メタ）アクリレート、２−ヒドロキシエチル（メタ）アクリレート、ベンジル（メタ）アクリレートのような不飽和カルボン酸アルキルエステル、アミノエチルアクリレートのような不飽和カルボン酸アミノアルキルエステル、グリシジル（メタ）アクリレートのような不飽和カルボン酸グリシジルエステル、酢酸ビニルやプロピオン酸ビニルのようなカルボン酸ビニルエステル、（メタ）アクリロニトリルやα−クロロアクリロニトリルのようなシアン化ビニル化合物、クロトン酸やイタコン酸、マレイン酸、フマル酸のような（メタ）アクリル酸以外の不飽和カルボン酸などが挙げられる。これらのモノマーは、それぞれ単独で又は２種以上組み合わせて、（メタ）アクリル酸と共重合させることができる。
【００１３】
（メタ）アクリル酸を一つのモノマーとする適当な共重合体の例として、（メタ）アクリル酸／ベンジル（メタ）アクリレート共重合体、（メタ）アクリル酸／ベンジル（メタ）アクリレート／スチレン共重合体、（メタ）アクリル酸／メチルメタクリレート共重合体、（メタ）アクリル酸／メチルメタクリレート／スチレン共重合体などを挙げることができる。また、このような（メタ）アクリル酸を一つのモノマーとする共重合体の側鎖が、感光性基を有する化合物で変成されたものも、本発明でいう（メタ）アクリル酸を一つのモノマーとする共重合体に包含される。
【００１４】
かかるバインダー樹脂は、ポリスチレン換算重量平均分子量が 5,000〜400,000 の範囲にあるのが好ましく、さらには 10,000〜300,000の範囲の重量平均分子量を有するのがより好ましい。また酸価は、10〜200mgKOH／g程度であることが好ましい。
顔料分散液において、バインダー樹脂は、顔料に対して、10〜60重量％、好ましくは20〜40重量％使用される。ここで、バインダー樹脂の使用量が、10重量％未満の場合は保存安定効果が低下する傾向にあり、また60重量％を超えると色濃度が薄くなる傾向にあり、いずれも好ましくない。
【００１５】
本発明の顔料分散液は、上記のような顔料、分散剤、非水媒体及びバインダー樹脂等を用いて製造される。その製造方法としては、分散剤、非水媒体、バインダー樹脂の混合物に顔料を添加し分散させても良いが、非水媒体と分散剤との混合物中に顔料を添加しディスパー、高速攪拌機もしくはペイントシェーカー等で混練し予備分散とし、その後ロールミル、ボールミル、サンドミル、ビーズミル、高速攪拌ミルなどの分散機を用いて顔料の平均粒子径が０.２μm以下程度となるまで分散せしめた後、バインダー樹脂を添加し顔料分散液とする方法が好ましい。また分散は、固形分量（顔料と分散剤と非水媒体の合計重量から非水媒体の重量を差引いた重量）が10〜80重量％の範囲内で実施することが好ましく、バインダー樹脂は非水媒体に溶解させて添加するのが好ましい。 顔料分散液の酸価は、10mgKOH／g以上であることが好ましい。
また顔料を２種以上使用する場合、特にピロロピロール系顔料とそれ以外の顔料とを併用する場合は、顔料毎に、顔料を分散剤と非水媒体との混合物に分散せめ、次いでバインダー樹脂を混合せしめた後、それらを混合することが好ましい。
【００１６】
かくして得られる顔料分散液に、更にバインダー樹脂、光重合性モノマー、光重合開始剤を加え、また必要に応じてその他の添加剤等を加え混合することにより、感光性着色組成物を製造し得る。混合装置としては、通常の攪拌装置等が用いられる。
ここで使用されるバインダー樹脂は、前記と同様な樹脂があげられる。またここで使用されるバインダー樹脂は、顔料分散液に使用するバインダー樹脂と同一の組成のものであっても、異なる組成のものでであっても良く、感光性着色組成物に含有される顔料に対し、総バインダー樹脂量が通常50〜200重量％程度、好ましくは60〜130重量％になるように添加される。
【００１７】
また光重合性モノマーは、光及び光重合開始剤の作用によって重合を起こす化合物であり、例えば重合性炭素−炭素不飽和結合を有する化合物がこれに該当する。この光重合性モノマーは、単官能モノマーの他、２官能、その他の多官能モノマーであることができる。単官能モノマーの具体例としては、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドンなどが挙げられる。また、２官能モノマーの具体例としては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル、３−メチルペンタンジオールジ（メタ）アクリレート、トリシクロデカンジメタノールジ（メタ）アクリレートなどが、その他の多官能モノマーの具体例としては、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリス（メタクリロイロキシエチル）イソシアヌレートなどが挙げられる。
【００１８】
光重合性モノマーとしては特に、アクリル基（ＣＨ2＝ＣＨＣＯ−） を有し、化合物の単位重量あたりのアクリル基の数が多いもの、換言すれば、アクリル基１当量あたりの化合物のグラム数で表されるアクリル基当量の小さいものが好ましく、なかでも、アクリル基当量が１００以下の化合物が好ましく用いられる。アクリル基当量が大きくなると、そこから得られる乾燥塗膜を露光、現像した際に、感度不足を招きやすく、カラーフィルターの生産性低下につながる可能性がある。このようにアクリル基当量の小さい化合物であるためには、２官能以上の多官能モノマーが好ましいことになる。アクリル基当量が１００以下のモノマーには、エチレングリコールジアクリレート、トリメチロールプロパントリアクリレート、ペンタエリスリトールトリアクリレート、ペンタエリスリトールテトラアクリレート、ジペンタエリスリトールヘキサアクリレート、などが包含され、とりわけ、トリメチロールプロパントリアクリレート、ペンタエリスリトールテトラアクリレート又はジペンタエリスリトールヘキサアクリレートが好ましく用いられる。
【００１９】
光重合性モノマーも、それぞれ単独で、又は２種以上組み合わせて用いることもできる。光重合性モノマーは、感光性着色組成物中の全固形分重量（感光性着色組成物の重量から非水媒体の重量を差引いた重量）を基準に、通常５〜９０重量％の範囲で、好ましくは２０〜７０重量％の範囲で添加される。
【００２０】
また感光性着色組成物の成分である光重合開始剤は、この分野で通常用いられているものであり、例えば、アセトフェノン系、ベンゾイン系、ベンゾフェノン系、チオキサントン系、その他の開始剤が挙げられる。アセトフェノン系開始剤の具体例としては、ジエトキシアセトフェノン、２−ヒドロキシ−２−メチル−１−フェニルプロパン−１−オン、ベンジルジメチルケタール、２−ヒドロキシ−１−〔４−（２−ヒドロキシエトキシ）フェニル〕−２−メチルプロパン−１−オン、１−ヒドロキシシクロヘキシルフェニルケトン、２−メチル−１−（４−メチルチオフェニル）−２−モルホリノプロパン−１−オン、２−ベンジル−２−ジメチルアミノ−１−（４−モルホリノフェニル）ブタン−１−オン、２−ヒドロキシ−２−メチル−１−〔４−(１−メチルビニル)フェニル〕プロパン−１−オンのオリゴマーなどが挙げられ、ベンゾイン系開始剤の具体例としては、ベンゾイン、ベンゾインメチルエーテル、ベンゾインエチルエーテル、ベンゾインイソプロピルエーテル、ベンゾインイソブチルエーテルなどが挙げられる。ベンゾフェノン系開始剤の具体例としては、ベンゾフェノン、ｏ−ベンゾイル安息香酸メチル、４−フェニルベンゾフェノン、４−ベンゾイル−４′−メチルジフェニルサルファイド、３，３′，４，４′−テトラ（tert−ブチルパーオキシカルボニル）ベンゾフェノン、２，４，６−トリメチルベンゾフェノンなどが挙げられる。チオキサントン系開始剤の具体例としては、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられ、その他の開始剤の具体例としては、２，４，６−トリメチルベンゾイルジフェニルホスフィンオキサイド、２，２′−ビス（ｏ−クロロフェニル）−４，４′，５，５′−テトラフェニル−１，２′−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物などが挙げられる。これらの光重合開始剤も、それぞれ単独で、又は２種以上組み合わせて用いることができる。
【００２１】
また、光重合開始剤に光開始助剤を組み合わせて用いることもできる。光開始助剤としては、例えばアミン系のものやアルコキシアントラセン系のものが挙げられ、その具体例には、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、４−ジメチルアミノ安息香酸２−エチルヘキシル、安息香酸２−ジメチルアミノエチル、Ｎ，Ｎ−ジメチルパラトルイジン、４，４′−ビス（ジメチルアミノ）ベンゾフェノン（通称ミヒラーズケトン）、４，４′−ビス（ジエチルアミノ）ベンゾフェノン、９，１０−ジメトキシアントラセン、２−エチル−９，１０−ジメトキシアントラセン、９，１０−ジエトキシアントラセン、２−エチル−９，１０−ジエトキシアントラセンなどが包含される。これら光開始助剤も、それぞれ単独で、又は２種以上組み合わせて用いることができる。
【００２２】
光重合開始剤及び任意成分である光開始助剤は、合計量として、バインダー樹脂と光重合性モノマーの合計１００重量部に対して、通常３〜５０重量部の範囲で、好ましくは５〜４０重量部の範囲で含有される。
【００２３】
本発明に係る感光性着色組成物はまた、必要に応じて、充填剤、他の高分子化合物、密着促進剤、酸化防止剤、紫外線吸収剤、凝集防止材などの添加剤を含有することもできる。充填剤として具体的には、ガラス、シリカ、アルミナなどが、他の高分子化合物として具体的には、ポリビニルアルコール、ポリアクリル酸、ポリエチレングリコールモノアルキルエーテル、ポリフロロアルキルアクリレートなどが、密着促進剤として具体的には、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシランなどが、酸化防止剤として具体的には、２，２′−チオビス（４−メチル−６−tert−ブチルフェノール）、２，６−ジ−tert−ブチル−４−メチルフェノールなどが、紫外線吸収剤として具体的には、２−（３−tert−ブチル−２−ヒドロキシ−５−メチルフェニル）−５−クロロベンゾトリアゾール、アルコキシベンゾフェノンなどが、また凝集防止剤として具体的には、ポリアクリル酸ナトリウムなどが、それぞれ挙げられる。
【００２４】
こうして調製された感光性着色組成物を基板上に塗布し、乾燥して得られる塗膜に、パターニング露光し、次いでアルカリ現像及び熱硬化させることにより、色再現性などの表示品質及び信頼性に優れた着色画像が得られ、さらにこの着色画像を有するカラーフィルターは、液晶カラーディスプレイなどに組み込まれて、液晶パネルとなる。パターニング露光には、目的の画像を形成するためのマスクを介して紫外線を照射する方法が通常採用され、この際、露光部全体に均一に平行光線が照射されるよう、マスクアライナーなどを使用するのが好ましい。
【００２５】
パターニング露光後の現像に使用する現像液は、通常、アルカリ性化合物と界面活性剤を含む水溶液である。アルカリ性化合物は、無機及び有機のアルカリ性化合物のいずれでもよい。無機アルカリ性化合物の具体例としては、水酸化ナトリウム、水酸化カリウム、燐酸水素二ナトリウム、燐酸二水素ナトリウム、燐酸水素二アンモニウム、燐酸二水素アンモニウム、燐酸二水素カリウム、ケイ酸ナトリウム、ケイ酸カリウム、炭酸ナトリウム、炭酸カリウム、炭酸水素ナトリウム、炭酸水素カリウム、ホウ酸ナトリウム、ホウ酸カリウム、アンモニアなどが挙げられる。また、有機アルカリ性化合物の具体例としては、テトラメチルアンモニウムヒドロキシド、２−ヒドロキシエチルトリメチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、エタノールアミンなどが挙げられる。これら無機及び有機アルカリ性化合物は、それぞれ単独で、又は二種以上組み合わせて用いることができる。アルカリ現像液中のアルカリ性化合物の好ましい濃度は、０.０１〜１０重量％の範囲であり、より好ましくは０.０３〜５重量％である。
【００２６】
また界面活性剤は、ノニオン系界面活性剤、カチオン系界面活性剤又はアニオン系界面活性剤のいずれでもよい。ノニオン系界面活性剤の具体例としては、ポリオキシエチレンアルキルエーテル、ポリオキシエチレンアリールエーテル、ポリオキシエチレンアルキルアリールエーテル、その他のポリオキシエチレン誘導体、オキシエチレン／オキシプロピレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミンなどが挙げられる。アニオン系界面活性剤の具体例としては、ラウリルアルコール硫酸エステルナトリウムやオレイルアルコール硫酸エステルナトリウムのような高級アルコール硫酸エステル塩類、ラウリル硫酸ナトリウムやラウリル硫酸アンモニウムのようなアルキル硫酸塩類、ドデシルベンゼンスルホン酸ナトリウムやドデシルナフタレンスルホン酸ナトリウムのようなアルキルアリールスルホン酸塩類などが挙げられる。カチオン系界面活性剤の具体例としては、ステアリルアミン塩酸塩やラウリルトリメチルアンモニウムクロライドのようなアミン塩又は第四級アンモニウム塩などが挙げられる。これらの界面活性剤は、それぞれ単独で用いることも、また２種以上組み合わせて用いることもできる。アルカリ現像液中の界面活性剤の濃度は、通常０.０１〜１０重量％の範囲、好ましくは０.０５〜８重量％、より好ましくは０.１〜５重量％である。
【００２７】
以上のような感光性着色組成物の塗布、乾燥、得られる乾燥塗膜へのパターニング露光、そして現像という各操作を経て、感光性着色組成物中の顔料の色に相当する着色画像が得られ、さらにこれらの操作を、カラーフィルターに必要とされる色の数だけ繰り返すことにより、カラーフィルターが得られる。すなわち、カラーフィルターは通常、赤、緑及び青の各着色画像を基板上に配置したものであるが、ある色に相当する顔料を含有する感光性着色組成物を用いて上記の操作を行うことにより、その色の着色画像を得、他の色についても所望の色に相当する顔料を含有する感光性着色組成物を用いて同様の操作を行い、三色の着色画像を基板上に配置することができる。
【００２８】
本発明によれば、顔料分散液に、顔料に対して10〜60重量％という特定量のバインダー樹脂を含量せしめることにより、顔料分散液のみならずこれを用いて調整された感光性着色組成物の保存安定性も向上し得、またこの感光性着色組成物用いることにより、塗布ムラや異物の発生を防止し得、形成された着色画像は、コントラストに優れ、明度や表面平滑度にも優れたものとなる。したがって、この顔料分散液を用いることによりその取扱い更にはそれから調整される感光性着色組成物の取扱が容易となる。またこの感光性着色組成物を用いることにより、透過率、表面粗度及びコントラストに優れたカラーフィルターを製造することができる。また、これをカラー液晶表示装置に組み込むことにより、色再現性などの表示品質及び信頼性に優れた液晶パネルを製造することができる。
【００２９】
【実施例】
以下、実施例により本発明をさらに詳細に説明するが、本発明はこれらの実施例によってなんら限定されるものではない。例中、含有量ないし使用量を表す％及び部は、特にことわらないかぎり重量基準である。
【００３０】
実施例１（顔料分散液の製造例）
Ｃ.Ｉ.ピグメントレッド２５４  ３．９５部、分散剤：SOLSPERSE３２０００（アリシア(株） 製）１．１９部、プロピレングリコールモノメチルエーテルアセテート７．７部を混合し、回転数５００rpmで１時間ディスパーでプレミックスした。次いでジルコニアビーズを５０部加え、高速攪拌ミルで5時間分散した後、バインダー樹脂（ベンジルメタクリレート／メタクリ酸共重合体、重量組成比 80／20 、重量平均分子量 35,0000、酸価 99.1 mgKOH／g）１．１９部とプロピレングリコールモノメチルエーテルアセテート１７．５８部の混合溶液を添加しさらに３０分間撹拌した後、ジルコニアビーズを除去することにより顔料分散液（A１）を得た。
【００３１】
実施例２（顔料分散液の製造例）
Ｃ.Ｉ.ピグメントレッド２５４  ３．９５部、実施例１で使用したと同じ分散剤１．１９部、プロピレングリコールモノメチルエーテルアセテート２５．２８部、実施例１で使用したと同じバインダー樹脂１．１９部を混合し、回転数５００rpmで１時間ディスパーでプレミックスした。次いでジルコニアビーズを５０部加え、高速攪拌ミルで5時間分散した後、ジルコニアビーズを除去することにより顔料分散液（A２）を得た。
【００３２】
実施例３（顔料分散液の製造例）
Ｃ.Ｉ.ピグメントイェロー１３９ １．０５部、実施例１で使用したと同じ分散剤０．３２部、プロピレングリコールモノメチルエーテルアセテート２．０６部を混合し、回転数５００rpmで１時間ディスパーでプレミックスした。次いでジルコニアビーズを１３部加え、高速攪拌ミルで５時間分散し、その後実施例１で使用したと同じと同じバインダー樹脂０.３２部とプロピレングリコールモノメチルエーテルアセテート４．７１部の混合液を添加し、さらに３０分間撹拌した後、ジルコニアビーズを除去することにより顔料分散液（B）を得た。
【００３３】
実施例４（顔料分散液の製造例）
実施例１及び３で得られた顔料分散液（A１）と（B）を81：19の重量比で混合して、顔料分散液（C１）を得た。
【００３４】
実施例５（顔料分散液の製造例）
実施例２及び３で得られた顔料分散液（A２）と（B）を81：19の重量比で混合して、顔料分散液（C２）を得た。
【００３５】
実施例６（顔料分散液の製造例）
Ｃ.Ｉ.ピグメントレッド２５４  ２．９０部、Ｃ.Ｉ.ピグメントイェロー１３９  １．０５部、上記と同じ分散剤１．５１部、プロピレングリコールモノメチルエーテルアセテート９．７６部を混合し、回転数５００rpmで１時間ディスパーでプレミックスした。次いでジルコニアビーズを６３部加え、高速攪拌ミルで５時間分散た後、上記と同じバインダー樹脂１.５１部とプロピレングリコールモノメチルエーテルアセテート２２．２９部の混合溶液を添加しさらに３０分間撹拌した後、ジルコニアビーズを除去することにより顔料分散液（C３）を得た。
【００３６】
比較例１（顔料分散液の製造例）
実施例１において、バインダー樹脂とプロピレングリコールモノメチルエーテルアセテートの混合溶液の代わりにプロピレングリコールモノメチルエーテルアセテート１７．９８部を添加しする以外は実施例１に準拠し顔料分散液（AX）を得た。
【００３７】
比較例２（顔料分散液の製造例）
実施例２において、バインダー樹脂とプロピレングリコールモノメチルエーテルアセテートの混合溶液の代わりにプロピレングリコールモノメチルエーテルアセテート４．７７部を添加しする以外は実施例２に準拠し顔料分散液（BX）を得た。
【００３８】
比較例３（顔料分散液の製造例）
比較例１及び２で得られた顔料分散液（AX）と（BX）を81：19の重量比で混合して、顔料分散液（CX）を得た。
【００３９】
評価例１（顔料分散液の保存安定性）
顔料分散液の粘度の経時変化を測定した。粘度はＲ型粘度計により、ローター回転数を２０rpm として測定した。またチキソトロピー性は、Ｒ型粘度計により、ローター回転数５rpm で測定したときの粘度をＸ、ローター回転数２０rpm で測定したときの粘度をＹとし、Ｘ／Ｙで表示した。その結果を表１，２に示した。尚、括弧の値は１ヶ月経過後のものの値である。
【００４０】
【表１】
0004834898.tif 000002
【００４１】
実施例７〜９（感光性着色組成物の製造例）
実施例４〜６で得られた顔料分散液それぞれ100部に対し、さらに前記と同じバインダー樹脂10.55部、アクリルモノマー（ジペンタエリスリトールヘキサアクリレート）14.33部、光重合開始剤Irgacure９０７(チバガイギー社製)  3.48部、 KAYACURE DETX-S(日本火薬(株)製) 1.73部、プロピレングリコールモノメチルエーテルアセテート 120部を混合し、赤色の感光性着色組成物(D1)〜(D3)を得た。
【００４２】
比較例４ （感光性着色組成物の製造例）
比較例３で得られた顔料分散液100部に対し、さらに前記と同じバインダー樹脂17.6部、アクリルモノマー（ジペンタエリスリトールヘキサアクリレート）17.6部、光重合開始剤Irgacure９０７(チバガイギー社製)  4.28部、 KAYACURE DETX-S(日本火薬(株)製) 2.12部、プロピレングリコールモノメチルエーテルアセテート166.2部を混合し、赤色の感光性着色組成物(DX)を得た。
【００４３】
評価例２（感光性着色組成物の保存安定性）
感光性着色組成物の粘度の経時変化を、評価例１に準拠し測定した。その結果を表３に示した。尚、括弧の値は１ヶ月経過後のものの値である。
【００４４】
【表２】
0004834898.tif 000003
【００４５】
評価例３（塗膜の性能）
ガラス基板（コーニング＃7059）に、上記で調製した感光性着色組成物をスピンコーターにより塗布した後、塗膜を100℃で3分間プリベークして乾燥させた。次いでこの乾燥塗膜に対し、超高圧水銀灯により150mj／cm2 の露光を行った後、230℃で20分間ポストベークを行い、赤色塗膜を得た。ポストベーク後の赤色塗膜の膜厚を、触針式膜厚計で測定した。また、こうして赤色塗膜が形成された基板を２枚の偏光板の間に置き、偏光板の偏光軸が平行のときの輝度（平行輝度）と偏光軸が垂直のときの輝度（垂直輝度）との比（輝度比＝平行輝度／垂直輝度）を測定し、コントラストとした。膜厚、コントラスト、表面状態の評価結果を表３に示した。表面状態は、目視により行い、均一なものを○で、白い斑点が僅かに認められるものを△で、明確に認められるものを×で示した。
【００４６】
【表３】
0004834898.tif 000004
【００４７】
【発明の効果】
本発明の顔料分散液は、粘度及びチキソトロピー性などの分散安定性に優れており、またこの顔料分散液を用いて調整した感光性着色組成物も、粘度及びチキソトロピー性などの分散安定性に優れ、これを用いることにより、透過率、表面平滑度およびコントラストに優れた着色画像を形成することができる。こうして得られる着色画像を有するカラーフィルターを搭載することにより、色再現性などの表示品質及び信頼性に優れたカラー液晶パネルを製造することができる